ЭНЕРГОЗАЩИТНАЯ ПОЛИМЕРНАЯ ПЛЕНКА

1. Энергозащитная полимерная пленка, пригодная для нанесения на поверхность, выбранную из прозрачной и полупрозрачной поверхности, такой как стекло, которая является прозрачной для видимого света, то есть в диапазоне длин волн 380-780 нм, по меньшей мере, на 50%, по измерению в соответствии со стандартом NBN EN 410, характеризующаяся тем, что пленка включает, по меньшей мере, один слой полимерной подложки, на верхней части которой находится металлический слой, содержащий никель и дополнительно включающий, по меньшей мере, один элемент, выбранный из сурьмы и мышьяка вместе с, по меньшей мере, одним элементом, выбранным из индия и галлия, причем металлический слой наносят распылением, и полимерная пленка включает, по меньшей мере, 10 ч/млн, (ppm) и не более 50 масс.ppm никеля и дополнительно включает в сумме индий (In), галлий (Ga), сурьму (Sb) и мышьяк (As), которые присутствуют в виде сплава, например антимонида индия, антимонида галлия, арсенида индия, арсенида индия галлия и/или арсенида галлия, в сумме в количестве, по меньшей мере, 4,0 масс.ppm и не более 25,0 масс.ppm, при этом содержание выражено относительно массы всей полимерной пленки, включая все ее слои, за исключением защитной пленки на адгезивном слое, если он присутствует.
2. Полимерная пленка по п.1, в которой металлический слой дополнительно включает, по меньшей мере, один металл из олова, мышьяка, алюминия, сплавов и/или их комбинаций.
3. Полимерная пленка по п.1, в которой металлический слой включает компонент, выбранный из группы, состоящей из антимонида индия, арсенида галлия, арсенида индия галлия, арсенида индия, арсенида галлия алюминия, антимонида галлия и их комбинаций.
4. Полимерная пленка по п.1, включающая, по меньшей мере, один дополнительный металл в форме, выбранной из металла, сплава металла, оксида металла и другого соединения металла, причем металл выбран из групп 3, 4, 5, 6, 10, 11, 12, 13 и 15 в IUPAC периодической таблице элементов, версия от 22 июня 2007, в которой группы элементов пронумерованы от 1 до 18 включительно.
5. Полимерная пленка по п.4, в которой, по меньшей мере, один дополнительный металл выбран из серебра (Ag). хрома (Cr), цинка (Zn), сурьмы (Sb), индия (In), мышьяка (As), галлия (Ga) и их комбинаций.
6. Полимерная пленка по п.4, в которой, по меньшей мере, один дополнительный металл включен в металлический слой.
7. Полимерная пленка по п.4, в которой металлический слой образует один гомогенный слой.
8. Полимерная пленка по п.4, в которой металлический слой состоит, по меньшей мере, из двух металлических подслоев различного состава.
9. Полимерная пленка по п.4, в которой металлический слой включает подслой, который содержит серебро (Ag).
10. Полимерная пленка по п.9, в которой подслой находится между двумя другими металлическими подслоями.
11. Полимерная пленка по п.1, в которой толщина металлического слоя составляет, по меньшей мере, 1 нм.
12. Полимерная пленка по п.1, в которой толщина металлического слоя составляет не более 50 нм.
13. Полимерная пленка по п.1, в которой свободная сторона металлического слоя защищена дополнительным полимерным промежуточным слоем.
14. Полимерная пленка по п.1, в которой толщина, по меньшей мере, одного слоя, выбранного из слоя полимерной подложки и полимерного промежуточного слоя, если присутствует, составляет 10-50 мкм.
15. Полимерная пленка по п.1, с адгезивным слоем на одной стороне.
16. Полимерная пленка по п.15, в которой адгезивный слой покрыт полимерной защитной пленкой.
17. Полимерная пленка по п.1, на одной стороне которой находится защитный полимерный слой, расположенный на стороне, отличной от стороны, на которой находится адгезивный слой.
18. Полимерная пленка по п.1, в которой полимер, по меньшей мере, одного из слоев, выбранных из слоя подложки и промежуточного слоя, выполнен на основе прозрачного термопластичного материала.
19. Полимерная пленка по п.1, которая включает, по меньшей мере, один элемент, выбранный из индия и галлия с содержанием, по меньшей мере, 1,0 масс.ppm, причем это содержание выражено относительно массы всей полимерной пленки, включая все ее слои, за исключением защитной пленки адгезивного слоя, если он присутствует.
20. Полимерная пленка по п.1, которая включает, по меньшей мере, один элемент, выбранный из индия и галлия с содержанием не более 15 масс.ppm, причем это содержание выражено относительно массы всей полимерной пленки, включая все ее слои, за исключением защитной пленки адгезивного слоя, если он присутствует.
21. Полимерная пленка по п.1, которая соответствует, по меньшей мере, одному из следующих признаков:
(i) содержание серебра (Ag) составляет, по меньшей мере, 5 масс.ppm,
(ii) содержание серебра (Ag) составляет не более 100 масс.ppm,
(iii) содержание хрома (Cr) составляет, по меньшей мере, 0,50 масс.ppm,
(iv) содержание хрома (Cr) составляет не более 30 масс.ppm,
(v) содержание никеля (Ni) составляет, по меньшей мере, 15 масс.ppm,
(vi) содержание никеля (Ni) составляет не более 40, масс.ppm,
(vii) содержание цинка (Zn) составляет, по меньшей мере, 0,50 масс.ppm,
(viii) содержание цинка (Zn) составляет не более 30 масс.ppm,
(ix) содержание, по меньшей мере, одного элемента из сурьмы (Sb) и мышьяка (As) составляет, по меньшей мере, 3,00 масс.ppm, и
(х), содержание, по меньшей мере, одного элемента из сурьмы (Sb) и мышьяка (As) составляет не более 15 масс.ppm, причем эти содержания выражены относительно массы всей полимерной пленки, включая все ее слои, за исключением защитной пленки адгезивного слоя, если он присутствует.
22. Полимерная пленка по п.1, которая включает индий (In), галлий (Ga), сурьму (Sb) и мышьяк (As), которые присутствуют в виде сплавов, таких, как антимонид индия, антимонид галлия, арсенид индия, арсенид индия галлия, и/или арсенид галлия, в суммарном количестве, по меньшей мере, 5,0 масс.ppm, причем содержание выражено относительно массы всей полимерной пленки, включая все ее слои, за исключением защитной пленки адгезивного слоя, если он присутствует.
23. Полимерная пленка по п.1, которая включает индий (In), галлий (Ga), сурьму (Sb) и мышьяк (As), которые присутствуют в виде сплавов, таких, как антимонид индия, антимонид галлия, арсенид индия, арсенид индия галлия, и/или арсенид галлия, в суммарном количестве, не более 22,0 масс.ppm, причем содержание выражено относительно массы всей полимерной пленки, включая все ее слои, за исключением защитной пленки адгезивного слоя, если он присутствует.
24. Полимерная пленка по п.1, в которой суммарное содержание металлов составляет не более 250 масс.ppm, выраженное относительно массы всей полимерной пленки, включая все ее слои, за исключением защитной пленки адгезивного слоя, если он присутствует.
25. Листовое стекло, предпочтительно листовое стекло с высокой прозрачностью с нанесенной на него полимерной пленкой по п.1.
26. Предмет, который включает листовое стекло по п.25.
27. Предмет по п.26, который выбран из группы, состоящей из транспортного средства, судна и здания.
28. Способ изготовления полимерной пленки по п.1, который включает стадию нанесения металлического слоя на слой полимерной подложки напылением.
29. Способ по п.28, в котором металлический слой нанесен магнетронным распылением при постоянном токе.
30. Способ по п.28, дополнительно включающий нанесение, по меньшей мере, одного дополнительного металла в форме, выбранной из металла, сплава металла, оксида металла и других соединений металла, в котором металл выбран из металлов групп 3, 4, 5, 6, 10, 11, 12, 13 и 15 в IUPAC периодической таблице элементов, версия от 22 июня 2007, в которой группы элементов пронумерованы от 1 до 18 включительно.
31. Способ по п.30, в котором дополнительный металл выбран из группы, состоящей из серебра (Ag), хрома (Cr), цинка (Zn), сурьмы (Sb), индия (In) и их комбинаций.
32. Способ по п.28, дополнительно включающий стадию ламинирования промежуточного слоя на металлический.
33. Способ по п.28, дополнительно включающий, по меньшей мере, одну из следующих стадий и предпочтительно включающий все следующие стадии:
- нанесения адгезивного слоя,
- нанесения пленки, выбранной из съемного слоя и защитного слоя, на адгезивный слой и
- нанесения защитного слоя.
34. Способ по п.28, дополнительно включающий:
- удаление пленки, выбранной из съемного слоя и защитного слоя полимерной пленки, если он присутствует, и
- прикрепления полимерной пленки на поверхность, выбранную из полупрозрачной и/или прозрачной поверхности.
35. Способ по п.34, дополнительно включающий стадию введения поверхности, выбранной из полупрозрачной и прозрачной поверхности в предмет.
36. Способ по п.35, в котором предмет выбран из группы, состоящей из транспортного средства, судна и здания.
37. Способ применения, по меньшей мере, одного элемента, выбранного из сурьмы и мышьяка вместе, по меньшей мере, с одним элементом, выбранным из индия и галлия для придания энергозащитных свойств никельсодержащей прозрачной полимерной пленке с прозрачностью, по меньшей мере, 50% для видимого света, то есть в диапазоне длин волн 380-780 нм, измеренной в соответствии со стандартом NBN EN 410, в котором полимерная пленка содержит индий (In), галлий (Ga), сурьму (Sb) и мышьяк (As), которые присутствуют в виде сплава, например, антимонида индия, антимонида галлия, арсенида индия, арсенида индия галлия и/или арсенида галлия, в суммарном количестве, по меньшей мере, 4,0 масс.ppm и не более 25,0 масс.ppm, причем содержание выражено относительно массы всей полимерной пленки, в включая все слои, кроме защитной пленки на адгезивном слое, если он присутствует, и при этом металлы содержатся в металлическом слое, который наносится распылением.
38. Способ по п.37, в котором, по меньшей мере, один дополнительный используемый металл выбран из группы, состоящей из сурьмы, олова, мышьяка, алюминия, индия, галлия, сплавов и их комбинаций.
39. Способ по п.37, в котором используют компонент, который выбран из антимонида индия, арсенида галлия, арсенида индия галлия, арсенида индия, арсенида галлия алюминия, антимонида галлия и их комбинаций.
40. Способ применения полимерной пленки по п.1 для придания энергозащитных свойств поверхности, выбранный из прозрачной и полупрозрачной поверхности.
41. Способ по п.40 для снижения риска разрушения при термической деформации поверхности.
42. Способ применения полимерной пленки по п.1 для снижения риска разрушения при термической деформации поверхности, выбранной из прозрачной и полупрозрачной поверхности.